(57)【要約】【課題】研削盤などの電動工具による事故から着用者を保護可能であるとともに、着用者の脚部も保護可能な切創防護用エプロンを実現する。【解決手段】生地をエプロン状に形成してなる切創防護用エプロンＡ２であって、エプロンが第１生地、中綿、第２生地３の３層構造からなり、第１生地として芳香族芳香族ポリアミド繊維の織布を、中綿として芳香族ポリアミド繊維のフェルトを、第２生地３として芳香族ポリアミド繊維の織布を用い、エプロンの丈が足の脛までを覆うように形成される。【選択図】図５
0003183578.tif 000002
【実用新案登録請求の範囲】
【請求項１】
生地をエプロン状に形成してなる切創防護用エプロンであって、
前記エプロンが第１生地、中綿、第２生地の３層構造を有し、
前記第１生地として芳香族ポリアミド繊維の織布を、前記中綿として芳香族ポリアミド繊維のフェルトを、前記第２生地として芳香族ポリアミド繊維の織布を用い、
前記エプロンの丈が足の脛までを覆うように形成される切創防護用エプロン。
【請求項２】
前記エプロンの腰位置より下が左右に分けられ、左右それぞれが筒状に形成された脚挿通用筒部を備える請求項１に記載の切創防護用エプロン。
【請求項３】
前記脚挿通用筒部が膝位置より下にのみ形成される請求項２に記載の切創防護用エプロン。
【考案の詳細な説明】
【技術分野】
【０００１】
本考案は、生地をエプロン状に形成してなる切創防護用エプロンに関するものである。
【背景技術】
【０００２】
特許文献１に示すように、刃物などから着用者の身を守る為のエプロンが知られている。このような防護用のエプロンは護身に限らず、例えば、グラインダー及び電動サンダーなどの電動工具を用いた作業での事故を防ぐ目的でも必要とされる。
【先行技術文献】
【特許文献】
【０００３】
【特許文献１】特開２００５−１１３３４６号公報
【考案の概要】
【考案が解決しようとする課題】
【０００４】
しかし、特許文献１に示すエプロンは刃物による傷を防ぐために、エプロン着用者の主に胸部を保護する目的のものである。このため、例えば、研削盤のように刃先に大きな力がかかる場合に身を守れるようには作られていない。また、例えば研削盤を用いた作業時に研削盤を落としてしまった場合などにおいて、エプロン着用者の脚部を保護することはできない。
【０００５】
本考案は上記問題点を鑑みてなされたものであり、研削盤などの電動工具による事故から着用者を保護可能であるとともに、着用者の脚部も保護可能な切創防護用エプロンを実現することにある。
【課題を解決するための手段】
【０００６】
本考案に係る切創防護用エプロンの特徴構成は、生地をエプロン状に形成してなる切創防護用エプロンであって、
前記エプロンが第１生地、中綿、第２生地の３層構造を有し、
前記第１生地として芳香族ポリアミド繊維の織布を、前記中綿として芳香族ポリアミド繊維のフェルトを、前記第２生地として芳香族ポリアミド繊維の織布を用い、
前記エプロンの丈が足の脛までを覆うように形成される点にある。
【０００７】
また、前記エプロンの腰位置より下が左右に分けられ、左右それぞれが筒状に形成された脚挿通用筒部を備えると好適である。
【０００８】
さらに、前記脚挿通用筒部が膝位置より下にのみ形成されると好適である。
【考案の効果】
【０００９】
本考案の考案者らは、鋭意研究の結果、第１生地として芳香族ポリアミド繊維の織布を、中綿として芳香族ポリアミド繊維のフェルトを、第２生地として芳香族ポリアミド繊維の織布を用いた３層構造を用いることで、研削盤のように大きな力がかかる刃先が落下してきた場合でも切り傷が貫通し難いことを見出した。
上記特徴構成によれば、着用者は、当該３層構造のエプロンにより脚の脛まで保護される。すなわち、研削盤などの電動工具による事故から着用者を保護可能であるとともに、着用者の脚部も保護可能な切創防護用エプロンを実現する。このため、特に研削盤などの落下による事故の発生を抑えることができる。
また、上記３層構造においては、いずれの層も難燃性の繊維を用いるため、研削盤作業時に発生する火花により事故がおきる可能性を抑えることもできる。
【００１０】
また、脚挿通用筒部を備えることで、本考案に係る切創防護用エプロンの着用者は、当該エプロンを脚部まで密着させることができる。よって、通常の一枚もののエプロンに比べ作業性に優れた切創防護用エプロンを実現することができる。
【００１１】
さらに、脚挿通用筒部を膝位置より下にのみ形成することで、着用者の動きやすさを確保しつつ、生産コストにも優れた切創防護用エプロンを実現することができる。
【図面の簡単な説明】
【００１２】
【図１】本考案に係る切創防護用エプロンの３層構造を示す断面図
【図２】３層構造ファブリクスの耐性実験結果１
【図３】３層構造ファブリクスの耐性実験結果２
【図４】本考案に係る切創防護用エプロンの第１実施例
【図５】本考案に係る切創防護用エプロンの第２実施例
【考案を実施するための形態】
【００１３】
以下では、本考案の実施の形態を図を用いて説明する。本考案は、生地をエプロン状に形成してなる切創防護用エプロンであり、図１に示すように、当該エプロンは、第１生地、中綿、第２生地の３層構造からなる。具体的には、第１生地として芳香族ポリアミド繊維の織布１を、中綿として芳香族ポリアミド繊維のフェルト２を、第２生地として芳香族ポリアミド繊維の織布３を用いる。
【００１４】
第１生地１としては芳香族ポリアミド繊維の織布を採用するが、具体的には、テクノーラ（登録商標）、ケブラー(ケブラー番号なし,ケブラー２９,ケブラー４９：登録商標)等の織布が好適である。この織布の組織は、綾織が好適である。さらに、糸の太さは１０００ｄ(デニール)程度であると好適である。中綿には、芳香族ポリアミド繊維のフェルト２を採用し、具体的には、テクノーラフェルトを用いると好適である。第２生地３としても、第１生地１と同様のものを採用することができる。
【００１５】
なお、中綿の芳香族ポリアミド繊維のフェルト２は、エプロンの使い易さ及び安全性能を考慮すると、断面厚さを４．６ｍｍとすると好適である。ここで、第１生地１、中綿２、第２生地３の積層順はこの順に限らず、他の生地を裏面側に備えていても構わない。例えば、下記の実施例１は第１生地１、中綿２、第２生地３の順に積層してファブリックスＦを完結しており、実施例２は、テクノーラの綾織からなる第２生地３の裏面側にケブラーの綾織からなる第１生地１を配置し、その裏面側にテクイノーラのフェルトからなる中綿３を配置し、さらに、その裏面にポリエステルの織布を配置している。以下では、これら３層構造を備えたファブリクスを、単にファブリクスＦと呼ぶ。
【００１６】
本考案の説明に入る前に、ファブリクスＦの安全性能に関する試験結果を示す。図２、図３は、ファブリクスＦに対して中空からディスクグラインダーを落下させたときの損傷度合いを示している。
【００１７】
この試験においては、日立工機社製のディスクグラインダー  ＸＳ２０００（１００ｍｍ径）に、日本レジボン社製の砥石  スキルタッチ（砥材ＡＣ、粒度４６、外径１００ｍｍ厚さ２ｍｍ穴径１５ｍｍ）を装着したものを用いた。
また、試験に用いたファブリクスＦは、３００ｍｍ×３００ｍｍの大きさで、織布である第１生地１の厚さが０．８２ｍｍ、フェルトである中綿２の厚さが４．６ｍｍ、織布である第２生地３の厚さが０．８２ｍｍのものを用いた。
【００１８】
第１生地１及び第２生地３としては、１０００デニールのテクノーラスパンを綾織りした生地とした。当該生地の使用繊維、織組織、厚み及び強度は下記の通りである。
使用繊維  ：テクノーラ  ２０／２
綾織組織  ：１０６×４９／ｉｎｃｈ
厚み      ：０．８２ｍｍ
引張強度  ：２９５０×１３８０Ｎ
引裂き強度：１３６０×１３６０Ｎ
中綿２は、テクノーラフェルト厚み４．６ｍｍとした。
【００１９】
図２に、ディスクグラインダーを約２５ｃｍの高さから落としてファブリクスＦにぶつけたときの様子を示す。図２に示すように、表面に僅かな切り傷が入っただけで、裏面にまでディスクグラインダーの刃先は到達しなかった。この試験は、３回行い３回とも同様の結果であった。
【００２０】
図３に、ディスクグラインダーを約３５ｃｍの高さから落としてファブリクスＦにぶつけたときの様子を示す。この場合には、表面には大きな切り傷が入ったが、裏面にまではディスクグラインダーの刃先は到達しなかった。なお、図３において、裏面に一部破れが見られるが、この原因は、裏面の芳香族ポリアミド繊維の第２生地３がディスクグラインダーに巻き付いたため、裏面からディスクグラインダーを取り外す際についた傷であり、ディスクグラインダーによって作られた切り傷ではない。
【００２１】
以上のように、本考案に用いるファブリクスＦは、研削盤に対して高い安全性能を有することが確認された。以下では、ファブリクスＦを用いた切創防護用エプロンの実施例を示す。
【実施例１】
【００２２】
本考案に係る切創防護用エプロンの実施例の一例として、図４に示す切創防護用エプロンＡ１を説明する。切創防護用エプロンＡ１は、エプロン着用者の前面（胸部から脚部まで）を覆うように作られたエプロン部１０と、当該エプロン部１０を着用者に密着させる為の肩釣り紐１１からなる。
【００２３】
エプロン部１０は、第１生地１、中綿２、第２生地３の順に積層されたファブリクスＦにより形成される。具体的には、例えば、エプロン部１０は、ファブリクスＦを図４に示すような形状に裁断し、周囲を折り重ねてミシンでかがり縫いすることで形成される。
【００２４】
切創防護用エプロンＡ１は、エプロン部１０の丈が着用者の足の脛までを覆うように形成される。また、エプロン部１０の幅は、エプロン着用時に着用者の側面又は背面に回り込むように形成される。エプロン部１０のうち、着用者の側面又は背面に回り込む部分を、以下では側背面サポート部１３と呼ぶ。
【００２５】
肩釣り紐１１は、エプロン部１０の上端部１２の左右にそれぞれ接合される１対の紐である。ここで、上端部１２は、エプロン着用者の肩位置に相当する箇所である。肩釣り紐１１には、ウーリーナイロンのように伸縮性に優れるものが良い。また、肩釣り紐１１の長さを調節できるように、肩釣り紐１１を調整具（板送りやカン）に挿通させると好適である。肩釣り紐１１の他端は、クロスするようにして側背面サポート部１３の左右上端に接合される。このような構成により、切創防護用エプロンＡ１は、エプロン部１０を着用者の前面に密着させるとともに、側面又は背面に対しても密着させ易くなっている。
【実施例２】
【００２６】
本考案に係る切創防護用エプロンの実施例の一例として、図５に示す切創防護用エプロンＡ２を説明する。切創防護用エプロンＡ２は、下部がズボン状に形成された、いわゆるローハイドタイプのエプロンである点で切創防護用エプロンＡ１と異なる。以下では、切創防護用エプロンＡ１との共通点については説明を省略し、相違点を主に説明する。
【００２７】
切創防護用エプロンＡ２のエプロン部２０は、図５に示す形状に裁断された先に説明した第２生地３の裏面（エプロン着用者側）に、芳香族ポリアミド繊維であるケブラーの綾織織布（織密度１．４４ｇ／ｃｍ3本願に於ける第１生地１に相当する）、先に説明した中綿２、ポリエステル繊維の織布４の順に積層されてなるパッド材２５から構成される。具体的には、エプロン状の第２生地３の裏面に、ケブラーの綾織織布１の面が接するようにパッド材２５が接合される。
【００２８】
切創防護用エプロンＡ２は、ファブリクスＦの裏面にポリエステル繊維の織布４を加えることでエプロンの形状を適切に保持するように構成されている。本実施例においては、パッド材２５のポリエステル繊維の織布４は、左右２つに分けられている。このような構成とすることで、着用者の作業性を確保することができる。ポリエステル繊維自体としては、例えばポリエステルスレキを用いることができる。
【００２９】
切創防護用エプロンＡ２のエプロン部２０は、切創防護用エプロンＡ１と同様に通常のエプロン状に形成された上部２１と、ズボン状に形成された下部２２とから形成される。上部２１と下部２２とは、その境目２３がエプロン着用者の腰位置に相当するように構成される。上部２１と下部２２との境目２３には、エプロン部２０を着用者に密着させるためのベルトなどを固定するためのベルト固定部２４が接合されている。
【００３０】
上部２１の上端部の左右には一対の肩釣り紐２６が接合される。肩釣り紐２６の他端は、クロスするようにして左右のベルト固定部２４に接合される。さらに、切創防護用エプロンＡ２は、ベルト固定部２４にエプロン部２０を着用者により密着させるためのベルト２７が固定されている。ベルト２７は、バックル２８に挿通されることで、着用者が長さを調節できる形態で固定可能に構成されている。
【００３１】
下部２２は、ズボン状に形成されている。すなわち、切創防護用エプロンＡ２は、エプロンの腰位置より下が左右に分けられ、着用者が足を通せるように左右それぞれが筒状に形成された脚挿通用筒部２９を備える。脚挿通用筒部２９は、エプロン着用時に着用者の膝位置より下にのみ形成される。このような構成とすることで、作業性を損なうことなく、脚部まで、作業者に密着させることのできる切創防護用エプロンを実現することができる。
【産業上の利用可能性】
【００３２】
生地をエプロン状に形成してなる切創防護用エプロンとして用いることができる。
【符号の説明】
【００３３】
１        ：第１生地
２        ：芳香族ポリアミド繊維のフェルト（中綿）
３        ：第２生地
１０      ：エプロン部
Ａ１      ：切創防護用エプロン
Ａ２      ：切創防護用エプロン
【図１】
0003183578.tif 000003
【図４】
0003183578.tif 000004
【図５】
0003183578.tif 000005
【図２】
0003183578.tif 000006
【図３】
0003183578.tif 000007